FR 3098642 A1 20210115 FR 1907859 A 20190712 Description Titre de l'invention : procédé de fabrication d'une structure comprenant une couche mince reportée sur un support muni d'une couche de piégeage de charges Domaine technique 100011 L'invention concerne un procédé de fabrication d'une structure comprenant une couche mince reportée sur un support muni d'une couche de piégeage de charges. ARRIERE PLAN TECHNOLOGIQUE DE L'INVENTION 100021 Les dispositifs intégrés sont usuellement élaborés sur des substrats en forme de plaquettes, qui servent principalement de support à leur fabrication. Toutefois, l'accroissement du degré d'intégration et des performances attendues de ces dispositifs entrainent un couplage de plus en plus important entre leurs performances et les caractéristiques du substrat sur lequel ils sont formés. C'est particulièrement le cas des dispositifs radiofréquences (RF), traitant des signaux dont la fréquence est comprise entre environ 3kHz et 300GHz, qui trouvent notamment leur application dans le domaine des télécommunications (téléphonie, Wi-Fi, Bluetooth...). 100031 A titre d'exemple de couplage dispositif/substrat, les champs électromagnétiques, issus des signaux hautes fréquences se propageant dans les dispositifs, pénètrent dans la profondeur du substrat et interagissent avec les éventuels porteurs de charges électriques qui s'y trouvent. 11 s'en suit une consommation inutile d'une partie de l'énergie du signal par perte d'insertion et des influences possibles entre composants par diaphonie crosstalk » selon la terminologie anglo-saxonne). 100041 Les dispositifs radiofréquences, tels que des filtres, des commutateurs et adaptateurs d'antennes ainsi que des amplificateurs de puissance, peuvent être élaborés sur des substrats spécifiquement adaptés pour prendre en compte ces phénomènes et pour en améliorer les performances. [0005] On connaît ainsi les substrats de silicium sur isolant hautement résistif (HR SOI, pour « High Rcsistivity Silicon On Insulator » selon la terminologie anglo-saxonne habituellement employée) comprenant un substrat support en silicium présentant une résistivité supérieure à 1 kOhm.cm, une couche diélectrique sur le substrat support, et une couche mince superficielle de silicium disposée sur la couche isolante. Le substrat peut également comporter une couche de piégeage de charges disposée entre le substrat support et la couche diélectrique. La couche de piégeage peut comprendre du silicium polycristallin non dopé. La fabrication de ce type de substrat est par exemple décrite dans les documents FR2860341, FR2933233, FR2953640, US2015115480, US7268060 ou US6544656. On cherche généralement à limiter la température et/ou la 2 durée d'un traitement thermique à laquelle est exposé un tel substrat afin d'éviter la recristallisation de la couche de piégeage, ce qui conduirait à détériorer ses performances radiofréquences. [0006] Il existe d'autres raisons pour lesquelles certaines structures semi conductrices ne peuvent pas être exposées au cours de leur fabrication ou de leur utilisation à des températures élevées, par exemple supérieures à 600°C ou à 1000°C. C'est le cas des structures formées de l'assemblage de deux substrats présentant des coefficients de dilatation thermique différents. L'un des substrats forme le support de la structure sur laquelle on reporte une couche mince prélevée de l'autre substrat. [0007] La nature de la couche mince, par exemple lorsqu'elle est constituée d'un matériau ferroélectrique peut également limiter la température de traitement de la structure à sa température de Curie, c'est-à-dire la température au-delà de laquelle le matériau perd sa polarisation permanente. [0008] Par ailleurs, on est parfois incité à limiter la température d'exposition d'une structure semi conductrice lorsque la couche mince comporte des composants. Ces composants peuvent avoir été formés directement sur (ou dans) la structure ou reportés sur un support pour former cette structure. Au-delà d'une exposition de 400°C ou de 600°C, la diffusion des dopants ou des métaux constituant les composants risque de les rendre non fonctionnels. [0009] On peut également choisir de limiter intentionnellement la température à laquelle sont exposés des éléments de la structure. C'est notamment le cas lorsque la couche (le piégeage de charges ou la couche diélectrique sont formées par des techniques LPCVD (acronyme de l'expression anglo-saxonne « Low Pressure Chemical Vapor De-position » ou dépôt chimique en phase vapeur à pression sous atmosphérique) ou PECVD (acronyme de l'expression anglo-saxonne « Plasma Enhanced Chemical Vapor Deposition » ou dépôt chimique en phase vapeur assisté par plasma). Ces techniques peu coûteuses sont collectivement applicables à une pluralité de substrats et sont réalisées à des températures modérées de l'ordre de 600 degrés. [0010] La demanderesse a toutefois observé que la réalisation d'une structure comportant une couche de piégeage de charges électriques et une couche diélectrique à l'aide d'un procédé de fabrication mettant uniquement en oeuvre des traitements thermiques modérés (c'est-à-dire excluant des températures supérieures à 1000°C) conduisait à des structures dont les performances radiofréquences (RF) étaient bien moins élevées qu'attendues. [0011] Comme cela est documenté dans la publication « White paper - RF SOI Characte- risation » de janvier 2015 et publié par la société SOITEC, la performance RF d'un substrat peut être caractérisée par une mesure de distorsion de seconde harmonique HD2. Dans le cas des structures semi conductrices comportant une couche de piégeage 3 de charge et mettant en oeuvre uniquement des traitements thermiques modérés, la demanderesse a observé que cette caractéristique HD2 était comprise entre 55% et 75 % de la valeur attendue. OBJET DE L'INVENTION 100121 La présente invention vise à traiter, au moins en partie, ce problème. Elle vise plus particulièrement à proposer un procédé de fabrication d'une structure semi conductrice comprenant le report d'une couche mince sur un support muni d'une couche de piégeage de charges électriques, le procédé n'employant pas de traitement thermique exposant la structure à une température élevée, mais qui résulte néanmoins en une structure présentant des performances RF conforme. BREVE DESCRIPTION DE L'INVENTION [0013] En vue de la réalisation de ce but, l'objet de l'invention propose un procédé de fa- brication d'une structure comprenant une couche mince reportée sur un support muni d'une couche de piégeage de charges, le procédé comprenant les étapes suivantes : - la préparation du support comprenant la formation de la couche de piégeage sur un substrat de base, la couche de piégeage présentant une concentration d'hydrogène inférieure à 101'18 atkmA3 ; - l'assemblage du support avec un substrat donneur, par l'intermédiaire d'une couche diélectrique présentant une concentration d'hydrogène inférieure à 101\20 at/cm^3 ou comprenant une barrière prévenant la diffusion de l'hydrogène vers la couche de piégeage ; - l'élimination d'une partie du substrat donneur pour former la couche mince ; le procédé de fabrication exposant la structure (1) à une température inférieure à une température maximale de 1000°C pendant ou après l'étape d'assemblage. [0014] En formant, au cours de l'étape de préparation du support, une couche de piégeage présentant une concentration faible en hydrogène on évite de neutraliser à l'excès les pièges de charges électriques de cette couche. En formant une couche diélectrique présentant également une faible concentration en hydrogène, on évite ou on limite sa diffusion vers la couche de piégeage, notamment au cours de traitements thermiques auxquels est exposée cette couche diélectrique pendant et après l'étape d'assemblage. Alternativement, on peut prévoir dans la couche diélectrique une barrière prévenant la diffusion de l'hydrogène de la couche diélectrique vers la couche de piégeage. [0015] Selon d'autres caractéristiques avantageuses et non limitatives de l'invention, prises seules ou selon toute combinaison techniquement réalisable : [0016] la couche de piégeage est déposée à une température de dépôt comprise entre 600°C et 950°C, et l'étape de préparation du support comprend un premier recuit de la couche de piégeage dans une atmosphère pauvre en hydrogène et à une température comprise entre la température de dépôt et 1000°C; le dépôt de la couche de piégeage met en oeuvre une technique LPCVD la couche de piégeage est formée par dépôt à une température comprise entre à 950°C et 1100°C; le dépôt de la couche de piégeage est mis en oeuvre dans un bâti d'épitaxie ; la couche diélectrique est réalisée par dépôt d'un matériau présentant une concentration en hydrogène supérieure à 101'20 at/cmA3 et suivi de l'application d'un deuxième recuit dans une atmosphère pauvre en hydrogène ; le deuxième recuit est compris entre 800°C et 900°C pendant au moins une heure dans une atmosphère neutre ; la couche diélectrique est réalisée par dépôt sur la couche de piégeage d'un matériau présentant une concentration en hydrogène supérieure à 107'20 at/ cm^3 et avant l'application du premier recuit ; la couche diélectrique est réalisée par oxydation thermique de la couche de piégeage à une température comprise entre 800°C et 1000°C; la couche diélectrique comprend la barrière et la barrière est directement en contact avec la couche de piégeage; la barrière est constituée d'une couche de SiN ou d'AIN ; le procédé de fabrication comprend, avant l'étape d'assemblage, une étape de formation d'un plan de fragilisation dans le substrat donneur et dans lequel l'étape d'élimination est réalisée par fracture du substrat donneur au niveau du plan de fragilisation ; la couche mince est composée d'un matériau piézoélectrique et/ou ferroélectrique; la couche mince est en tantalatc de lithium ou en niobate de lithium. Brève description des dessins [0017] D'autres caractéristiques et avantages de l'invention ressortiront de la description détaillée dcf invention qui va suivre en référence aux figures annexées sur lesquels : [0018] [fig.1] La figure I représente une structure dont le procédé de fabrication fait l'objet de la présente description ; Description des modes de réalisation 100191 La figure 1 représente une structure 1 dont le procédé de fabrication fait l'objet de la présente description. La structure 1 présente une couche mince superficielle 5, une couche diélectrique 4, par exemple comprenant de l'oxyde de silicium, et un support 2. Le support 2 est muni d'une couche de piégeage de charges 3 disposé sur un substrat de base 6. La couche de piégeage 3 est intercalée entre la couche diélectrique 4 et le substrat de base 6. Préférentiellement, la couche diélectrique 4 est en contact avec la couche de piégeage 3 et avec la couche mince 5. [0020] De manière conventionnelle, la structure 1 peut se présenter sous la forme d'une plaquette circulaire dont le diamètre peut être de 100, 200, 300 voire même 450mm. [0021] Ainsi que cela est présenté dans les documents formant l'état de la technique présenté en préambule, la structure 1 peut être réalisée de multiples manières. Très généralement, la structure 1 peut être réalisée par un procédé de fabrication comprenant l'assemblage du support 2 et d'un substrat donneur, la couche diélectrique étant intercalée entre ces deux éléments, suivi d'une étape d'élimination d'une partie du substrat donneur pour former la couche mince 5. L'étape d'élimination d'une partie du substrat donneur peut être réalisée par amincissement mécano-chimique de ce substrat. Préférentiellement, la structure 1 est fabriquée par application de la technologie Smart CutTM. selon laquelle une couche destinée à former la couche mince 5 est délimitée par l'intermédiaire d'un plan de fragilisation formé par implantation d'espèces légères dans le substrat donneur. Cette couche est ensuite prélevée du substrat donneur par fracture au niveau du plan de fragilisation et reportée sur le support 2 muni de la couche de piégeage 3 par l'intermédiaire de la couche diélectrique 4, intercalée entre le support 2 et le substrat donneur. [0022] Le substrat de base 6 présente typiquement une épaisseur de plusieurs centaines de microns. Préférentiellement, le substrat de base présente une résistivité élevée, supérieure à 1000 ohm.centimètre, et plus préférentiellement encore, supérieure à 2000 ohm.centimètre. On limite de la sorte la densité des charges, trous ou électrons, qui sont susceptibles de se déplacer dans le substrat de base. Mais l'invention n'est pas limitée à un substrat de base 6 présentant une telle résistivité, et elle procure également des avantages de performance RF lorsque le substrat de base présente une résistivité plus conforme, de l'ordre de quelques centaines d'ohm.centimètres, par exemple inférieure à 1000 ohm.cm, ou à 500 ohm.cm voire même à 10 ohm.cm. [0023] Pour des raisons de disponibilité et de coût, le substrat de base 3 est préféren- tiellement en silicium monocristallin. Il peut s'agir par exemple d'un substrat de silicium CZ à faible teneur en oxygène interstitiel comprise entre 6 et 10 ppm, ou d'un substrat de silicium FZ qui présente notamment une teneur en oxygène interstitiel naturellement très faible. Il peut également s'agir d'un substrat de silicium CZ présentant une quantité élevée d'oxygène interstitiel (désigné par l'expression « High Oi ») supérieure à 26 ppm. Le substrat de base peut alternativement être formé d'un autre matériau : il peut s'agir par exemple de saphir, de verre, de quartz, de carbure de silicium... Dans certaines circonstances, et notamment lorsque la couche de piégeage 3 présente une épaisseur suffisante, par exemple supérieure à 30 microns, le substrat de base 6 peut présenter une résistivité standard, inférieure à 1 kohm.cm. 6 [0024] La couche de piégeage 3 peut être de nature très variée, ainsi que cela est reporté dans les documents formant l'état de la technique. D'une manière générale, il s'agit dune couche non cristalline présentant des défauts structurels tels que des dislocations, des joints de grains, des zones amorphes, des interstices, des inclusions, des porcs... Ces défauts structurels forment des pièges pour les charges susceptibles de circuler dans le matériau, par exemple au niveau de liaisons chimiques non complètes ou pendantes. On prévient ainsi la conduction dans la couche de piégeage qui présente en conséquence une résistivité élevée. [0025] De manière avantageuse, et pour des raisons de simplicité de mise en oeuvre, cette couche de piégeage 3 est formée d'une couche de silicium polycristallin. Son épaisseur, notamment lorsqu'elle est formée sur un substrat de base 6 rés istif, peut être comprise entre 0,3 à 3 p.m. Mais d'autres épaisseurs inférieures ou supérieures à cet intervalle sont tout à fait envisageables, selon le niveau de performance RF attendu de la structure 1. [0026] Afin de chercher à préserver la qualité polycristalline de cette couche au cours des traitements thermiques que peut subir la structure 1, on peut avantageusement prévoir une couche amorphe, en dioxyde de silicium par exemple, sur le substrat de base 6 avant le dépôt de la couche de piégeage de charges 3. [0027] On peut alternativement former la couche de piégeage 3 par une implantation d'espèce lourde, tel que de l'argon, dans une épaisseur superficielle du substrat de base 6, afin d'y former les défauts structurels constituant les pièges électriques. On peut également former cette couche 3 par porosification d'une épaisseur superficielle du substrat de base 6. [0028] La couche mince superficielle 5 peut être de toute nature qui convient. Lorsque la structure 1 est destinée à recevoir des composants intégrés à semi-conducteur, la couche mince 5 peut être ainsi composée de silicium monocristallin, ou de tout autre matériau semi-conducteur. Lorsque la structure 1 est destinée à recevoir des filtres à onde acoustique de surface, la couche mince 5 peut être composée d'un matériau piézoélectrique et/ou ferroélectrique, tel que du tantalate de lithium ou du niobate de lithium. La couche mince 5 peut également comprendre des composants intégrés finis ou semi-finis, formés sur le substrat donneur et reportés sur le support 2 au cours de l'étape de fabrication de la structure 1. D'une manière générale, la couche mince peut présenter une épaisseur comprise entre lOnm et 10 microns. [0029] On présente maintenant un procédé de fabrication d'une structure conforme à celle représentée sur la figure 1. Ce procédé constitue une expérience préliminaire ayant conduit à la présente invention. Selon ce procédé expérimental, sur un substrat de base 6 en silicium, on a formé par dépôt une couche de piégeage de charges 3 en silicium polycristallin, à l'aide d'une technique LPCVD conduite entre 600°C et 650°C. La 7 couche piégeage 3 présentait une épaisseur d'environ 1 micron. [0030] Sur la couche de piégeage 3 on a déposé, par une technique PECVD conduite à une température de 600°C, une couche d'oxyde de silicium de 300nm à 1000nm d'épaisseur formant la couche diélectrique 4 de la structure 1. Ce dépôt a été suivi d'un recuit de densification mené à 600°C dans une atmosphère neutre ou oxydante pendant environ lh. La couche a ensuite été polie par une étape de polissage mécano-chimique (CMP) conduisant à un enlèvement d'environ 200 à 800 nanomètres de l'oxyde pour fournir une surface présentant une rugosité inférieure à 0,3 nm RMS sur un champ de 5*5 microns. [0031] Un substrat donneur ferroélectrique de tantalatc de lithium a été implanté par des ions d'hydrogène à travers une première de ses faces afin de former un plan de fragilisation enterré. On a défini de la sorte une première couche entre ce plan de fragilisation est la première face du substrat donneur. On a assemblé le substrat donneur à la couche d'oxyde de silicium 4 disposée sur le support 2 et on a fracturé ensuite le substrat donneur au niveau du plan de fragilisation à l'aide d'un traitement thermique modéré de l'ordre de 400°C. On a libéré la première couche du substrat donneur pour exposer une face libre de cette couche qui a ainsi pu être préparée pour en améliorer la qualité cristalline et l'état de surface. Cette préparation a compris une étape d'amincissement de la première couche par polissage mécano-chimique et une étape de traitement thermique à 500°C dans une atmosphère neutre pendant lh. [0032] On a estimé le niveau de performance RF attendu de la structure ainsi réalisée par une détermination de la valeur de HQF (Harmonies Quality Factor) tel que cela est enseigné dans le document US2015/0168326. Cette valeur HQF peut être estimée à partir du profil de résistivité en profondeur de la couche de piégeage 4 et du substrat de base 6. [0033] On a ensuite réalisé une mesure de caractérisation dite « de distorsion de seconde harmonique » (HD2) sur la structure 1 ainsi préparée. Cette mesure est réalisée à 900MHz et elle est documentée dans le document « White paper - RF SOI wafer characterisation » présenté en introduction. Plus précisément, on a formé des guides coplanaires en déposant des lignes d'aluminium sur la face libre de la couche mince superficielle de tantalate de lithium. Puis un signal présentant une fréquence de 900 MHz est appliqué à une extrémité des guides et le signal de seconde harmonique HD2 est mesuré à l'autre extrémité. Plus le signal de seconde harmonique est faible, plus le niveau de performance de la structure est élevé. [0034] La mesure HD2 et l'estimation HQF sont des caractéristiques particulièrement per- tinentes de la structure 1 car très représentatives de la performance d'un dispositif intégré RF qui serait formé sur cette structure. [0035] De manière inattendue, la valeur de la caractéristique HD2 de la structure 1 à l'issue 8 du procédé qui vient d'être décrit ne correspondait qu'à environ 50% à 75% de l'attendu fourni par l'estimation HQF. [0036] Des études complémentaires ont permis à la demanderesse de réaliser que ce faible niveau de performance était lié à la présence en excès d'hydrogène dans la couche de piégeage de charge 3 et dans la couche diélectrique 4. La couche diélectrique, ici de Si02, présentait plus de 10^20 at/cm^3 et la couche de piégeage 3 plus de 10^18 at/ cm^3 d'hydrogène. [0037] La couche diélectrique 4 particulièrement riche en hydrogène forme en quelque sorte un réservoir, et l'hydrogène retenu dans cette couche 4 est susceptible de diffuser vers la couche de piégeage 3 lorsque l'écart de concentration en hydrogène dans la couche diélectrique 4 et la couche de piégeage 3 est excessif, et compte tenu des traitements thermiques appliqués à la structure I. En conséquence, la couche de piégeage est alimentée en hydrogène par la couche diélectrique 4. L'hydrogène est alors susceptible de neutraliser les pièges électriques de la couche de piégeage 3, notamment au niveau de son interface avec la couche diélectrique 4. [0038] La demanderesse a mis alors à profit la découverte de ces mécanismes pour mettre au point un procédé de fabrication n'employant pas de traitement thermique exposant la structure à une température élevée, mais qui résulte néanmoins en une structure présentant des performances RF conforme. Par conforme, on signifie que la mesure HD2 ne s'écarte pas de plus de 20% de son estimation HQF. [0039] D'une manière générale, ce procédé vise à former une couche de piégeage 3 présentant une concentration relativement faible en hydrogène afin d'éviter de neutraliser à l'excès les pièges de charges électriques. On vise également à former une couche diélectrique 4 présentant une faible concentration d'hydrogène afin d'éviter ou de limiter la migration de cet hydrogène dans la couche de piégeage compte tenu des traitements thermiques appliqués à la structure. [0040] Plus précisément, ce procédé reprend les étapes de préparation du support 2, d'assemblage de ce support 2 avec un substrat donneur et d'élimination d'une partie du substrat donneur qui viennent d'être décrites. Pour toutes les raisons invoquées en introduction de cette demande, la structure 1 ne peut être exposée à une température excédant 1000°C pendant l'étape d'assemblage ou à la suite de cette étape. Toutefois, dans ce procédé, on cherche à former au cours de l'étape de préparation du support une couche de piégeage 3 présentant une concentration faible en hydrogène, moindre que 10^18 at/cm^3, pour éviter de neutraliser à l'excès les pièges de cette couche 3. Dans le même temps, on cherche à former une couche diélectrique 4 présentant également une faible concentration en hydrogène, moindre que 10^20 at/cm^3, pour éviter de constituer un réservoir d'hydrogène qui serait alors susceptible de diffuser vers la couche de piégeage 3 ou au niveau de l'interface avec cette couche. Alternativement, 9 on peut prévoir dans la couche diélectrique une barrière prévenant la diffusion de l'hydrogène vers la couche de piégeage. Avantageusement, on cherchera à limiter la concentration en hydrogène dans la couche diélectrique à moins de 10119 at/cm^3, voire même à moins de 10^18 at/cm^3. [0041] Plusieurs modes de mise en oeuvre sont envisageables pour réaliser de telles couches de piégeage 3 et diélectrique 4. [0042] Ainsi, et selon un premier mode de réalisation de la couche de piégeage 3, celle-ci peut être formée par dépôt à une température modérée, par exemple strictement comprise entre 600C et 950°C. Il peut s'agir d'un dépôt d'une couche de silicium polycristallin formé par une technique LPCVD mise en oeuvre dans un four de dépôt. Un tel dépôt, on l'a vu, conduit à former une couche de piégeage 3 comprenant une concentration en hydrogène supérieure à 101\18 at/cm^3 et typiquement comprise entre cette valeur et 10719 at/cm^3. [0043] Pour réduire cette concentration, on prévoit selon ce premier mode de réalisation, un premier recuit de la couche de piégeage dans une atmosphère pauvre en hydrogène (i.e inférieur à 5 ppm) à une température comprise entre la température de dépôt et 1000°C. Avantageusement la température du premier recuit est supérieure à 620°C et préférentiellement inférieure à 900°C, pendant au moins une heure et préférentiellement pendant quelques heures. On exodiffusc efficacement dans ces conditions préférentielles de recuit l'hydrogène présent dans la couche de piégeage 3 pour réduire sa concentration sous le seuil de 10'48 at/cm^3, sans détériorer la nature polycristalline de la couche de piégeage, par effet de recristallisation. [0044] Le premier recuit peut être réalisé directement après le dépôt de la couche de piégeage 3, ou après la formation de la couche diélectrique 4 lorsque celle-ci est déposée sur la couche de piégeage 3 comme cela sera précisé dans la suite de cet exposé. [0045] Selon un deuxième mode de réalisation de la couche de piégeage 3, celle-ci est déposée à haute température sur le substrat de base 6, par exemple à une température comprise entre 950°C et 1100°C. Il peut s'agir d'un dépôt de silicium polycristallin réalisé dans un réacteur d'épitaxie. Dans de telles conditions de dépôt, la couche de piégeage 3 présente une concentration en hydrogène plusieurs fois inférieure à celle d'une couche formée par une technique LPCVD. Dans tous les cas, on veillera à ce que cette concentration soit inférieure à 101'18 aticm^3. Dans ce deuxième mode de réalisation dans lequel on forme directement la couche de piégeage 3 pour qu'elle présente une concentration faible en hydrogène, le premier recuit qui était prévu dans le mode précédent pour exodiffuser l'hydrogène n'est pas nécessaire. [0046] La couche diélectrique 4 peut-être formée quant à elle par dépôt sur la couche de piégeage 3. Alternativement, ou en complément, elle peut être formée en totalité ou en partie par dépôt sur la première face du substrat donneur. On pourra choisir de former la couche diélectrique 4 sur le support ou sur le substrat donneur selon qu'il est possible ou non de les exposer à une température relativement élevée. [0047] Ainsi, et selon un premier mode de réalisation de la couche diélectrique 4, celle-ci est réalisée par un dépôt d'oxyde de silicium par une technique PECVD dans un four de dépôt. Ce dépôt est réalisé à une température modérée, typiquement comprise entre 600°C et 800°C. Dans ce cas, la couche diélectrique 4 présente une concentration en hydrogène importante de plus de 10^20 at/cm^3. [0048] Pour réduire cette concentration, on prévoit d'appliquer un deuxième recuit, dit « de densification », similaire au premier recuit décrit précédemment. Il s'agit donc d'un recuit sous atmosphère pauvre en hydrogène (i.c. inférieure à S ppm) et exposant la couche 4 à une température supérieure à sa température de dépôt. Il peut s'agir d'une atmosphère neutre ou oxydante. Préférentiellement cette température est supérieure à 800°C, typiquement comprise entre 800°C et 900°C. Le recuit est poursuivi pendant au moins une heure, et préférentiellement pendant plusieurs heures, enfin d'exodiffuser l'hydrogène de la couche diélectrique 4, et éventuellement de la couche de piégeage 3. A l'issue de ce recuit de densification, la couche diélectrique 4 présente une concentration d'hydrogène inférieure 10^20 at/cm^3 et la couche de piégeage 3 présente une concentration d'hydrogène inférieure 10A18 at/cm^3. [0049] On notera que le deuxième recuit de densification peut venir modifier d'autres carac- téristiques de la couche diélectrique que sa concentration en hydrogène. 11 peut notamment conduire à réduire la diffusivité de l'hydrogène, c'est-à-dire la capacité de cette espèce à diffuser dans le matériau constituant la couche diélectrique, si bien que l'hydrogène même en concentration relativement importante ((le l'ordre de 10^20 at/ cm^3) est moins susceptible de diffuser vers la couche de piégeage 3. [0050] On préférera généralement disposer la couche diélectrique 4 sur le support 2 plutôt que sur le substrat donneur. En effet, il est généralement possible de traiter theriniquement ce support 2 à la température du premier et/ou deuxième recuit, ce qui n'est pas toujours le cas du substrat donneur. Par exemple, ce substrat peut présenter un plan de fragilisation, ou être composé d'un matériau ferroélectrique présentant une température de Curie relativement faible ou comporter des composants, ce qui, dans chacun de ces cas, limite le budget thermique qui lui est applicable à quelques centaines de degrés pendant un temps relativement court, inférieur à 1 heure. Toutefois, l'invention n'exclut pas que, dans certains cas favorables, la couche diélectrique 4 puisse être formée au moins en partie sur le substrat donneur. [0051] Lorsque la couche diélectrique 4 est formée sur la couche de piégeage 3, et que ces deux couches ont été déposées à relativement basse température comme cela vient d'être exposé, il n'est pas nécessaire d'appliquer respectivement le premier et le 11 deuxième recuit après chaque étape de dépôt. Comme on l'a déjà brièvement évoqué, il est possible de réaliser un unique recuit, dans des conditions similaires au premier et au deuxième recuit, après la formation de la couche diélectrique 4 à basse température sur la couche de piégeage 3. En d'autres ternies, il n'est pas nécessaire dans ce cas d'appliquer un recuit spécifique de la couche de piégeage 3 avant le dépôt de la couche diélectrique 4. [0052] Selon un deuxième mode de réalisation de la couche diélectrique 4, celle-ci peut être réalisée par oxydation thermique de la couche de piégeage 3. Un tel traitement peut être mis en oeuvre en exposant le support 2 muni de la couche de piégeage 3 dans un four d'oxydation à une température strictement comprise entre 800°C et 1000°C et dans une atmosphère riche en oxygène. Il peut s'agir d'une atmosphère sèche ou humide. Comme cela est bien connu en soi, la durée de cette exposition est choisie selon l'épaisseur désirée de la couche diélectrique 4. On préférera généralement limiter la température d'oxydation à 1000°C pour éviter tout risque de recristallisation de la couche de piégeage 3. On préférera d'ailleurs réaliser une telle couche diélectrique 3 par oxydation d'une couche de piégeage 3 formée à haute température conformément au deuxième mode de réalisation de cette couche qui a été exposé précédemment. En effet, une telle couche présente une plus grande stabilité en température vis-à-vis du risque de recristallisation. [0053] Une couche diélectrique 4 formée par oxydation thermique de la couche de piégeage, en dioxyde de silicium lorsque la couche de piégeage 3 est en silicium (ce qui est souvent le cas), présente une concentration d'hydrogène particulièrement faible, de l'ordre de quelques 10'47 at/cm^3, à la limite de détection des méthodes de mesures usuelles. [0054] La couche diélectrique 4 peut également être préparée selon un troisième mode de mise en oeuvre qui trouve un intérêt particulier lorsqu'il n'est pas possible d'exposer la couche diélectrique 4 à une température relativement élevée, par exemple supérieure à 800°C. Dans ce cas, on peut former la couche diélectrique 4 à relativement basse température, par exemple conformément au premier mode de réalisation de cette couche, et on prend soin d'inclure dans la couche diélectrique 4 une barrière prévenant la diffusion de l'hydrogène dans la couche de piégeage. [0055] Ainsi, et bien que la couche diélectrique 4 puisse présenter une concentration en hydrogène supérieure à 10^20 at/cm^3, on prévient la diffusion de l'hydrogène contenu dans la couche diélectrique 4 vers la couche de piégeage 3 qui présente elle-même une concentration moindre que 101'18 aticm^3. Et on évite ainsi de neutraliser les pièges de charge électrique de cette couche 3. Dans une variante, la couche diélectrique 4 est entièrement constituée de la barrière, celle-ci retenant en son sein l'hydrogène qu'elle pourrait contenir. 12 [0056] La barrière peut consister en ou comprendre une couche de nitrure de silicium ou de nitrure d'aluminium d'épaisseur supérieure à 10 nanomètres et typiquement comprise entre 10 et 100 nanomètres. La barrière peut être déposée directement sur la couche de piégeage 3, par exemple par une technique PECVD, avant la formation du reste de la couche diélectrique 4, par exemple en dioxyde de silicium et riche en hydrogène. Alternativement cette barrière peut être formée sur le substrat donneur, et dans ce cas après la formation du reste de la couche diélectrique 4 de sorte que la barrière puisse être mise en contact avec la couche de piégeage 3 lors de l'étape suivante d'assemblage du donneur et du support 2. [0057] Dans une autre variante la couche barrière est formée d'une couche d'oxyde de silicium présentant une concentration en hydrogène très faible, de l'ordre de 101\17 at/ cm^3. Dans ce cas, la barrière forme un tampon qui absorbe l'hydrogène de la couche diélectrique et prévient donc sa diffusion vers la couche de piégeage 3. On prévoira dans ce cas une épaisseur suffisante de la couche barrière tenant compte de l'épaisseur de la couche diélectrique et de sa concentration en hydrogène, pour qu'après diffusion de cet hydrogène dans la couche barrière, sa concentration en hydrogène n'excède pas l0'20 at/cm^3. Cette variante peut être mise en oeuvre lorsque la couche diélectrique est formée par dépôt du côté du substrat donneur, et la couche barrière formée par oxydation thermique de la couche de piégeage 3 , comme cela a été décrit en relation avec le deuxième mode de réalisation de cette couche diélectrique 4. [0058] Cette étape d'assemblage peut être précédée du polissage de certaines au moins des faces mises en contact, notamment celles correspondant aux faces exposées des couches déposées de piégeage et/ou diélectrique. Et comme on l'a vu, cette étape d'assemblage est suivie de l'élimination d'une partie du substrat donneur pour former la couche mince 5. Cette élimination peut être réalisée par un amincissement du substrat donneur ou par sa fracture. On peut prévoir une étape de préparation de la couche reportée, par exemple un polissage et/ou un recuit thermique, afin d'améliorer les caractéristiques de la couche mince 5 [0059] Les étapes d'assemblage, d'élimination d'une partie du substrat donneur et de pré- paration de la couche reportée sont réalisées à des températures modérées, toujours inférieures à 1000°C, et préférentiellement inférieures à 800°C ou 600°C. D'une manière plus générale, on cherche à limiter l'exposition en température de la couche diélectrique 4 au moins pendant et après l'étape d'assemblage pour limiter de la sorte la diffusion de l'hydrogène de cette couche vers la couche de piégeage 3. En règle générale, plus la concentration dans la couche diélectrique est importante (tout en restant sous le seuil de 101'20 at/cm^3), plus on limitera la température maximale à laquelle la couche diélectrique 4 et la structure 1 sont soumises [0060] Quelle que soit les modes de réalisation choisis de la couche de piégeage 3 et de la 13 couche diélectrique 4, on dispose à l'issue du procédé de fabrication qui vient d'être décrit d'une structure 1, telle que celle représentée sur la figure 1, comprenant: [0061] - un substrat de base 6; [0062] - une couche de piégeage 3 disposée sur le substrat de base 6 et présentant une concentration d'hydrogène inférieure à 101\18 aticrnA3 ; [0063] - une couche diélectrique 4 disposée sur la couche de piégeage 3, et avantageusement en contact avec cette couche. La couche diélectrique 4 présente une concentration en hydrogène inférieure à 107'20 at/cm^3 ou comprend une barrière prévenant la diffusion de l'hydrogène vers la couche de piégeage. [0064] - une couche mince 5 disposée sur la couche diélectrique 4 et préférentiellement en contact avec cette couche. Cette couche mince 5 peut-être constituée d'un matériau semi-conducteur tel que du silicium, d'un isolant tel qu'un matériau ferroélectrique ou d'une couche comprenant des composants semi-conducteurs intégrés. [0065] Avantageusement, la concentration en hydrogène dans la couche diélectrique est in- férieure à 101\19 at/cm^3, voire même à 101\18 at/cm^3. [0066] À titre d'exemple, on a réalisé une pluralité de supports 2 comprenant un substrat de base 6 en silicium présentant une résistivité de 3000 ohm.cm et sur lequel on a successivement réalisé une couche de piégeage 3 en silicium polycristallin présentant une épaisseur de 1 micron et formée par LPCVD, et une couche diélectrique en oxyde de silicium de 300 nanomètres d'épaisseur réalisée par une technique de PECVD [0067] On a appliqué à un premier lot de supports ainsi réalisés, un recuit de densification de l'empilement à une température de 600°C pendant une heure dans une atmosphère riche en oxygène et présentant moins de 5 ppm d'hydrogène. [0068] Un deuxième et un troisième lot ont été exposés à un recuit de densification conforme à la présente invention, riche en oxygène et présentant moins de 5 ppm d'hydrogène, pendant au moins une heure et à une température respective de 800°C et 900°C. [0069] A l'issue du recuit de densification, on a mesuré la concentration en hydrogène dans la couche de piégeage (« H piégeage - post densif ») et dans la couche diélectrique (« H diélectrique ») [0070] Sur les supports 2 de chacun de ces lots, on a reporté une couche mince superficielle 5 de tantalate de lithium à l'aide du procédé Smart Cut. On a préparé cette couche pour qu'elle présente au final une épaisseur de 600nm. Les étapes de fabrication des structures prévoyaient des recuits modérés qui n'ont pas excédé 600°C. Sur les trois lots de structures ainsi préparés, on a procédé à des mesures de concentration en hydrogène de la couche de piégeage 3 (« H piégeage - structure »), des mesures de seconde harmonique k HD2 » - pour un signal appliqué de 15dBm) et à des mesures du profil de résistivité des supports 2 pour déterminer des facteurs de qualité 14 (« HQF »). On rappelle que cette valeur HQF permet d'estimer la valeur attendue, conforme, de la performance RF d'une structure. [0071] Les résultats moyens sur chacun des premier, deuxième et troisième lots sont présentés dans le tableau ci-dessous : [0072] [Tableaux I ] Lot HD2 HQF HD2/HQ F H piégeage H Diélectrique 1 -60dBm -92dBm 65% Post densif : 10^21 at/cm^3 1.5 10^18 at/cm^3 Structure : > 4.10^18 at/cm^3 2 -79.4 dBm -95dBm 83% Post densif : 10^20 at/cm^3 2 10^17 at/cm^3 Structure : 10^18 at/cm^3 3 -84.2 dBM -83dBm 100% Post dcnsif : 1.5 10^17 at/cm^3 Structure : 10^18 at/cm^3 6. 10^19 [0073] On observe que les per-foi-1w nces RF des structures du premier lot, ayant reçu des traitements de l'état de la technique, sont bien en deçà de l'attendu (le ratio HD2/HQF est de 65%). On observe que la concentration en hydrogène dans les différentes couches excède les valeurs limites, notamment la concentration en hydrogène de la couche de piégeage 3 juste après le recuit de densification ainsi que dans la structure finale. [0074] Au contraire, les performances RF des structures du deuxième lot et du troisième lot, qui ont reçu des traitements conformes à l'invention, sont bien au niveau de l'attendu (ratio HD2/HQF de, respectivement, 83% et 100%). [0075] On observe que la concentration en hydrogène dans la couche de piégeage 3 mesurée après la fabrication complète de la structure est supérieure à la concentration mesurée juste après le recuit de densification. Toutefois, cette concentration reste inférieure au seuil de 10^18 at/cm^3, ce qui permet de maintenir la performance RF conforme. L'hydrogène présent. dans la couche diélectrique n'a pas migré de manière significative vers la couche de piégeage même après avoir été traité therrniquement au cours de la fabrication de la structure 1. [0076] On rappelle que la performance RF d'une structure a une influence déterminante sur le facteur de qualité des composants formés sur cette structure. La demanderesse a ainsi vérifié, dans des observations complémentaires, que la conductance à l'anti résonnance de résonateurs formés sur une structure élaborée selon un procédé conforme à l'invention était directement liée à la performance RF de la structure. De tels résonateurs peuvent être constitués de peignes interdigités formés sur des substrats identiques ou similaires à ceux des lots 1 ou 2 exposés ci-dessus. Le facteur de qualité d'un tel résonateur est généralement déterminé comme le rapport entre la résistance électrique à la fréquence d'anti résonnance et la largeur de bande à mi-hauteur de cette résistance. Ce facteur de qualité a été évalué, sur les résonateurs réalisés sur les structures des lots 2 et 3 conformes à l'invention, bien supérieur au facteur de qualité des résonateurs réalisés sur les structures du lot 1. [0077] Bien entendu l'invention n'est pas limitée aux modes de mise en oeuvre décrits et on peut y apporter des variantes de réalisation sans sortir du cadre de l'invention tel que défini par les revendications. 16 REVENDICATIONS[Revendication 1] Procédé de fabrication d'une structure (1) comprenant une couche mince (5) reportée sur un support (2) muni d'une couche de piégeage de charges (3), le procédé comprenant les étapes suivantes : - la préparation du support (2) comprenant la formation de la couche de piégeage (3) sur un substrat de base (6), la couche de piégeage (3) présentant une concentration d'hydrogène inférieure à 10"l 8 at/cm^3 ; - l'assemblage du support (2) avec un substrat donneur, par l' intermédiaire d'une couche diélectrique (4) présentant une concentration d'hydrogène inférieure à 10^20 at/cm^3 ou comprenant une barrière prévenant la diffusion de l'hydrogène vers la couche de piégeage (3) ; - l'élimination d'une partie du substrat donneur pour former la couche mince (5) ; le procédé de fabrication exposant la structure (1) à une température inférieure à une température maximale de 1000°C pendant ou après l'étape d'assemblage. [Revendication 2] Procédé de fabrication selon la revendication précédente dans lequel, la couche de piégeage (3) est déposée à une température de dépôt compiise entre 600°C et 950°C, et l'étape de préparation du support (2) comprend un premier recuit de la couche de piégeage (3) dans une atmosphère pauvre en hydrogène et à une température comprise entre la température de dépôt et 1000°C. [Revendication 3] Procédé de fabrication selon la revendication précédente dans lequel le dépôt de la couche de piégeage met en oeuvre une technique LPCVD. [Revendication 4] Procédé de fabrication selon la revendication 1 dans lequel la couche de piégeage (3) est formée par dépôt à une température comprise entre à 950°C et 1100°C. [Revendication 5] Procédé de fabrication selon la revendication précédente dans lequel le dépôt de la couche de piégeage (3) est mis en oeuvre dans un bâti d'épitaxie. [Revendication 6] Procédé de fabrication selon l'une des revendications précédentes dans lequel la couche diélectrique (4) est réalisée par dépôt d'un matériau présentant une concentration en hydrogène supérieure à 10^20 at/cm^3 et suivi de l'application d'un deuxième recuit dans une atmosphère pauvre en hydrogène. [Revendication 7] Procédé de fabrication selon la revendication précédente dans lequel le 17 [Revendication 8] [Revendication 9] [Revendication 10] [Revendication 11] [Revendication 12] [Revendication 13] [Revendication 14] deuxième recuit est compris entre 800°C et 900°C pendant au moins une heure dans une atmosphère neutre. Procédé de fabrication selon l'une des revendications 2 et 3 dans lequel la couche diélectrique (4) est réalisée par dépôt sur la couche de piégeage (3) d'un matériau présentant une concentration en hydrogène supérieure à 10^20 at/cm^3 et avant l'application du premier recuit. Procédé de fabrication selon l'une des revendications 1 à 5 dans lequel la couche diélectrique (4) est réalisée par oxydation thermique de la couche de piégeage (3) à une température comprise entre 800°C et 1000°C. Procédé de fabrication selon l'une des revendications 1 à 5 dans lequel la couche diélectrique (4) comprend la barrière et la barrière est directement en contact avec la couche de piégeage. Procédé de fabrication selon la revendication précédente dans lequel la barrière est constituée d'une couche de SiN ou d'AIN. Procédé de fabrication selon l'une des revendications précédentes comprenant, avant l'étape d'assemblage, une étape de formation d'un plan de fragilisation dans le substrat donneur et dans lequel l'étape d'élimination est réalisée par fracture du substrat donneur au niveau du plan de fragilisation. Procédé selon l'une des revendications précédentes dans lequel la couche mince (5) est composée d'un matériau piézoélectrique et/ou ferroélectrique. Procédé selon la revendication précédente dans lequel la couche mince (5) est en tantalate de lithium ou en niobate de lithium.